ЧАСТИЦЫ КАТАЛИЗАТОРА, СПОСОБ ПОЛУЧЕНИЯ ОЛЕФИНА И СПОСОБ ПОЛУЧЕНИЯ КАТАЛИЗАТОРА ПРЕВРАЩЕНИЯ ОКСИГЕНАТОВ

1. Частицы катализатора, содержащие первое молекулярное сито, имеющее одномерные каналы из 10-членных колец, и второе молекулярное сито, имеющее каналы большей размерности.
2. Частицы катализатора по п.1, где отношение оксида кремния к оксиду алюминия первого молекулярного сита меньше, чем 200, предпочтительно 150 или меньше.
3. Частицы катализатора по любому из пп.1 или 2, где среднее расстояние между кристаллом первого молекулярного сита и ближайшим кристаллом второго молекулярного сита меньше, чем средний размер частиц катализатора, предпочтительно 40 мкм или меньше, предпочтительно 20 мкм или меньше, особенно 10 мкм или меньше.
4. Частицы катализатора по любому из пп.1 или 2, где молекулярное сито, имеющее одномерные каналы из 10-членных колец, содержит, по меньшей мере, одно из молекулярных сит МТТ-типа и TON-типа, в частности цеолит ZSM-23 и/или цеолит ZSM-22.
5. Частицы катализатора по любому из пп.1 или 2, где второе молекулярное сито представляет собой молекулярное сито MFI-типа, в частности цеолит ZSM-5.
6. Частицы катализатора по п.5, где второе молекулярное сито имеет отношение оксида кремния к оксиду алюминия (ОКА), по меньшей мере, 60, предпочтительно, по меньшей мере, 80, более предпочтительно, по меньшей мере, 100, еще более предпочтительно, по меньшей мере, 150.
7. Частицы катализатора по любому одному из пп.1, 2 или 6, где слой частиц катализатора содержит, по меньшей мере, 1 мас.% и менее чем 50 мас.% второго молекулярного сита в расчете на полную массу первого и второго молекулярного сита в композиции катализатора; предпочтительно, по меньшей мере, 5 мас.% и менее чем 40 мас.%, более предпочтительно, по меньшей мере, 8 мас.% и менее чем 25 мас.%.
8. Частицы катализатора по любому одному из пп.1, 2 или 6, дополнительно содержащие матрицу и всего 60 мас.% или меньше первого и второго молекулярного сита в расчете на все частицы катализатора, предпочтительно в диапазоне от 15 до 50 мас.%.
9. Способ приготовления олефинового продукта, в котором осуществляют реакцию оксигенатного сырья в реакционной зоне в присутствии частиц катализатора по любому из предыдущих пунктов с получением олефинового реакционного продукта.
10. Способ по п.9, где реакцию оксигенатного сырья выполняют в присутствии олефинового со-сырья.
11. Способ приготовления катализатора превращения оксигената, где готовят частицы катализатора превращения оксигената, содержащие и первое молекулярное сито, имеющее одномерные каналы из 10-членных колец, и второе молекулярное сито, имеющее каналы большей размерности.
12. Способ по п.11, где первое и второе молекулярные сита вводят в матрицу.
13. Способ по п.12, где суспензию, содержащую первое и второе молекулярные сита и матрицу, подвергают распылительной сушке, формируя частицы катализатора.
14. Способ по п.11 или 12, где кристаллы первого и второго молекулярных сит выращивают вместе.